МИКРОВОЛНОВОЕ УПЛОТНЕНИЕ НЕОРГАНИЧЕСКИХ ПОДЛОЖЕК С ИСПОЛЬЗОВАНИЕМ НИЗКОПЛАВКИХ СТЕКОЛЬНЫХ СИСТЕМ

1. Способ уплотнения двух неорганических подложек вместе с использованием источника микроволновой энергии, включающий в себя:
a. предоставление первой и второй неорганических подложек;
b. нанесение на как минимум одну первую и вторую подложки состава пасты, включающего в себя:
i. стеклообразную фритту и
ii. микроволновую соединительную добавку,
c. распределение подложек таким образом, чтобы состав пасты располагался между ними и взаимодействовал с обеими подложками, и
d. помещение подложек и пасты под микроволновое излучение, чтобы, таким образом, сформировалось герметичное уплотнение между двумя неорганическими подложками.
2. Способ по п. 1, отличающийся тем, что микроволновое излучение имеет частоту от приблизительно 0.9 ГГц до приблизительно 2.5 ГГц.
3. Способ по п. 1, отличающийся тем, что микроволновое излучение имеет частоту приблизительно 0.915 ГГц.
4. Способ по п. 1, отличающийся тем, что микроволновое излучение обеспечивает тепловой поток от 0.1 до 15 КВт на кв. см.
5. Способ по п. 1, отличающийся тем, что микроволновое излучение нагревает как минимум часть подложек и пасты со скоростью от 0,1 до 10,000°C в секунду.
6. Способ по п. 1, отличающийся тем, что микроволновое излучение приводится в виде кольцевого луча с диаметром от 3 мм до 10 см.
7. Способ по п. 1, отличающийся тем, что микроволновое излучение приводится в виде луча, имеющего в поперечном сечении форму, выбранную из группы, включающей в себя окружность, квадрат, эллипс или прямую.
8. Способ по п. 1, отличающийся тем, что одна из подложек стеклянная, а другая подложка керамическая.
9. Способ по п. 1, отличающийся тем, что стеклообразная фритта выбрана из группы, включающей в себя EG2824, EG2824B, EG2824G, EG2760, S46/6; LF256, GL 4317, BBS2, EG0026 и их комбинации.
2
10. Способ по п. 9, отличающийся тем, что паста также содержит TiO.
2
3
2
3
3
4
2
3
2
3
2
3
3
5
12
2
2
11. Способ по п. 1, отличающийся тем, что добавка микроволнового соединителя выбрана из группы, включающей в себя ферримагнитные металлы, переходные металлы, железо, кобальт, никель, гадолиний, диспрозий, сплав MnBi, сплав MnSb, сплав MnAs, CuO*FeO, FeO, FeO, FeO MgO*FeO, MnO*FeO, NiO*FeO, YFeO, стекла, содержащие оксид железа, стекла FeO>, SiC, CrO, щелочно-земельные титанаты, титанаты рения, рений-висмут титанаты, редкоземельные титанаты и их комбинации.
12. Способ по п. 1, отличающийся тем, что добавка микроволнового соединителя выбрана из группы, включающей в себя титанат рения, рений-висмут титанаты и их комбинации.
2
3
2
13. Способ по п. 1, отличающийся тем, что паста также включает в себя элемент, содержащий марганец, выбранный из группы, включающей в себя пигменты висмут-марганца, перовскитовые марганиты, Bi2Mn4010, Bi12MnO20 и пигмент висмут-марганца с мольным соотношением BiO к MnO от 5:1 до 1:5.
14. Способ по п. 1, отличающийся тем, что паста содержит добавку Mn(II).
15. Способ по п. 14, отличающийся тем, что добавка Mn(II) выбрана из группы, включающей в себя MnO, стекла, содержащие MnO, пигменты Mn(II), перовскитовые марганиты и их комбинации.
16. Способ по п. 1, отличающийся тем, что магнитные провода металлических стекол обсыпаны пастой.
17. Способ по п. 1, отличающийся тем, что паста содержит материал микроволнового токоприемника.
18. Способ по п. 17, отличающийся тем, что материал микроволнового токоприемника содержит SiC.
19. Способ по п. 1, отличающийся тем, что паста также содержит как минимум один элемент, выбранный из группы, включающей в себя эпоксидный и органико-неорганический гибридный материал, и отличающийся условием, что первая подложка - это стекло, вторая подложка выбрана из группы, включающей в себя стекло, метал и керамику.
20. Способ по п. 1, отличающийся тем, что стеклообразная фритта содержит перед обжигом:
2
3
a. 25-65 мол.% BiO,
b. 3-60 мол. % ZnO,
2
3
c. 4-65 мол.% BO,
2
3
2
3
2
3
d. 0.1-15 мол.% как минимум одного соединения, выбранного из группы, включающей в себя CuO, FeO, CoO, CrO и их комбинации,
e. без преднамеренно добавленных оксидов кремния и
f. без преднамеренно добавленных оксидов алюминия.
2
3
2
3
2
3
2
3
2
3
21. Состав для уплотнения стекол без свинца и без кадмия, содержащий перед сжиганием (a) 25-65 мол.% BiO, (b) 3-60 мол.% ZnO, (c) 4-65 мол.% BO, (d) 0.1-15 мол.% как минимум одного из группы оксидов, содержащей CuO, FeO, COO, CrO и их комбинации, (e) никаких преднамеренно добавленных оксидов кремния и (f) никаких  преднамеренно добавленных оксидов алюминия.
22. Способ формирования полости герметичного уплотнения включает в себя:
a. предоставление как минимум двух стеклянных пластин,
b. нанесение стекольного состава, выбранного из группы, включающей в себя стекло 1, стекло 2 и стекло 3, на как минимум одну из стекольных пластин, где стекло 1, стекло 2 и стекло 3 содержат соответственно
i. стекло 1:
2
3
1. а. 25-65 мол.% BiO,
2. 3-60 мол.% ZnO,
2
3
3. 4-65 мол.% BiO,
2
3
2
3
2
3
4. 0,1-15 мол.% как минимум одного соединения, выбранного из группы, включающей в себя CuO, FeO, CoO, CrO и их комбинации,
5. без преднамеренно добавленных оксидов кремния и
6. без преднамеренно добавленных оксидов кремния,
ii. стекло 2:
2
3
1. 37-45 мол.% BiO,
2. 30-40 мол.% ZnO,
2
3
3. 18-35 мол.% BO,
2
3
2
3
2
3
4. 0,1-15 мол.% как минимум одного оксида, выбранного из группы, включающей в себя CuO, FeO, CoO, CrO,
5. без преднамеренно добавленных оксидов кремния и
6. без преднамеренно добавленных оксидов алюминия,
iii. стекло 3:
1. 5-65 мол.% ZnO,
2
2. 10-65 мол.% SiO,
2
3
2
3
3. 5-55 мол.% BO+AlO,
a. и как минимум один оксид, выбранный из группы, включающей в себя:
2
2
2
2
i. 0,1-45 мол.% как минимум одного оксида, выбранного из группы, включающей в себя LiO, NaO, KO, CsO и их комбинации,
ii. 0,1-20 мол.% как минимум одного оксида, выбранного из группы, включающей в себя MgO, CaO, BaO, SrO и их комбинации, и
2
2
2
5
2
5
2
iii. 0,1-40 мол.% как минимум одного оксида, выбранного из группы, включающей в себя TeO, TlO, VO, TaO, GeO,
c. приведение как минимум второй стеклянной пластины в контакт с стекольным составом и в физический контакт друг с другом, и
d. помещение стекольного состава под микроволновой нагрев для спекания и распределения стекольного состава для последующего образования герметичного уплотнения.
23. Способ скрепления первой и второй стеклянных пластин друг с другом так, чтобы между ними образовалось герметичное уплотнение и полость, способ, включающий в себя,
a. предоставление первого состава однородного порошка для уплотнения стекла, содержащего:
2
3
i. 25-65 мол.% BiO,
ii. 3-60 мол.% ZnO,
2
3
iii. 4-65 мол.% BO,
iv. без преднамеренно добавленных оксидов кремния и v. без преднамеренно добавленных оксидов алюминия,
b. предоставление второго состава однородного порошка для уплотнения стекла, содержащего:
2
3
2
3
2
3
i. 37-45 мол.% BiO, ii. 30-40 мол.% ZnO, iii. 18-35 мол.% BO, iv. 0.1-15 мол.% как минимум одного соединения, выбранного из группы, включающей в себя CuO, FeO,
2
3
2
3
CoO, CrO, v. без преднамеренно добавленных оксидов кремния и vi. без преднамеренно добавленных оксидов алюминия,
c. смешивание первого и второго порошков до образования однородной смеси,
d. нанесение однородной смеси на как минимум одну из первой и второй стеклянных пластин,
e. расположение первой и второй стеклянных пластин таким образом, чтобы первый и второй порошки взаимодействовали с обеими стеклянными пластинами, и
f. помещение стеклянных пластин и порошков под микроволновой нагрев с электромагнитным полем, имеющим частоту от 0.9 до 2.5 ГГц, для спекания и распределения первого и второго порошков для дальнейшего формирования полости, означающей герметичное уплотнение между первой и второй пластинами.
24. Способ по п. 23, отличающийся тем, что как минимум одна стеклянная панель является интеллектуальной стеклянной панелью.
25. Состав для уплотнения стекла, не содержащий свинец и кадмий, включает в себя, перед обжигом,
a. 5-65 мол.% ZnO,
2
b. 10-65 мол.% SiO,
2
3
2
3
c. 5-55 мол.% BO+AlO,
d. как минимум одно соединение, выбранное из группы, включающей в себя i, ii, iii:
2
2
2
2
i. 0,1-45 мол.% как минимум одного соединения, выбранного из группы, включающей в себя LiO, NaO, KO, CsO и их комбинации,
ii. 0,1-20 мол.% как минимум одного соединения, выбранного из группы, включающей в себя MgO, CaO, BaO, SrO и их комбинации, и
2
2
2
5
2
5
2
iii. 0,1-40 мол.% как минимум одного соединения, выбранного из группы, включающей в себя TeO, TlO, VO, TaO, GeO и их комбинации.
26. Состав для уплотнения стекла, не содержащий свинец и кадмий, включает в себя перед обжигом,
2
2
2
a. 5-55 мол.% LiO+NaO+KO,
2
b. 2-26 мол.% TiO,
2
3
2
c. 5-75 мол.% BO+SiO,
2
5
2
5
2
5
2
2
2
5
2
d. 0,1-30 мол.% как минимум одного соединения, выбранного из группы, включающей в себя VO, SbO, PO и их комбинации, 0,1-20 мол.% как минимум одного оксида, выбранного из группы, включающей в себя MgO, CaO, BaO, SrO и их комбинации, 0,1-40 мол.% как минимум одного оксида, выбранного из группы, включающей в себя TeO, TlO, TaO, GeO и их комбинации, и
g. 0,1-20 мол.% F.
27. Способ по п. 1, отличающийся тем, что состав стеклообразной фритты выбран из группы, включающей в себя стекло 1, стекло 2 и стекло 3, где стекло 1, стекло 2 и стекло 3 содержат соответственно
a. стекло 1:
2
3
i. 25-65 мол.% BiO,
ii. 3-60 мол.% ZnO,
2
3
iii. 4-65 мол.% BO,
2
3
2
3
2
3
iv. 0.1-15 мол.% как минимум одного соединения, выбранного из группы, включающей в себя CuO, FeO, CoO, CrO и их комбинации,
v. без преднамеренно добавленных оксидов кремния и vi. без преднамеренно добавленных оксидов алюминия,
b. стекло 2:
2
3
i. 37-45 мол.% BiO,
ii. 30-40 мол.% ZnO,
2
3
iii. 18-35 мол.% BO,
2
3
iv. 0,1-15 мол.% как минимум одного соединения, выбранного из группы, включающей в себя CuO, FeO,
2
3
2
3
CoO, CrO,
v. без преднамеренно добавленных оксидов кремния и
vi. без преднамеренно добавленных оксидов алюминия, и
c. стекло 3:
i. 5-65 мол.% ZnO,
2
ii. 10-65 мол.% SiO,
2
3
2
3
iii. 5-55 мол.% BO+AlO, и как минимум один оксид, выбранный из группы, включающей в себя:
2
2
2
2
a. 0,1-45 мол.% как минимум одного оксида, выбранного из группы, включающей в себя LiO, NaO, KO, CsO и их комбинации,
b. 0,1-20 мол.% как минимум одного оксида, выбранного из группы, включающей в себя MgO, CaO, BaO, SrO и их комбинации, и
2
2
2
5
2
5
2
c. 0,1-40 мол.% как минимум одного оксида, выбранного из группы, включающей в себя TeO, TlO, VO, TaO, GeO.